СПОСОБ ГАЗОФАЗНОЙ ПОЛИМЕРИЗАЦИИ С ВЛАЖНОЙ ЗОНОЙ

1. Способ получения полимера на основе олефина, включающий
обеспечение реактора газофазной полимеризации, содержащего распределительную тарелку и псевдоожижающую среду, имеющую температуру точки росы (DPT), причем псевдоожижающая среда содержит один или более олефиновых мономеров и от 5 до 25% вес. конденсированной жидкости;
формирование в реакторе влажной зоны посредством поддержания температуры, меньшей или равной DPT 2°C, в области реактора, определяемой как проходящая от распределительной тарелки на высоту 2,5 м над распределительной тарелкой;
введение композиции катализатора во влажную зону, причем композиция катализатора имеет активность катализатора более 50 т/кг;
приведение композиции катализатора в контакт с одним или более мономерами псевдоожижающей среды во влажной зоне в условиях газофазной полимеризации; и
3
3
формирование частиц полимера на основе олефина, имеющих объемную плотность в осажденном состоянии более 376,4 кг/м (23,5 фунт/фут).
2. Способ по п. 1, включающий введение композиции катализатора во влажную зону на высоте, на которой температура реактора составляет от 60 до 77°C.
3. Способ по п. 1, включающий введение композиции катализатора во влажную зону при значении DPT от 60 до менее 75°C.
4. Способ по п. 1, включающий обеспечение псевдоожижающей среды, содержащей мономер пропилена и от 5 до 25 вес.%  конденсированной жидкой фазы; и
3
3
3
3
формирование частиц гомополимера пропилена, имеющих объемную плотность в осажденном состоянии от 376,4 кг/м (23,5 фунт/фут) до 432,5 кг/м (27 фунт/фут).
5. Способ по п. 4, включающий приведение композиции катализатора Циглера-Натта в контакт с одним или более мономерами псевдоожижающей среды, причем композиция катализатора Циглера-Натта имеет внутренний донор электронов, содержащий замещенный фениленовый ароматический сложный диэфир; и
3
3
формирование частиц гомополимера пропилена, имеющих объемную плотность в осажденном состоянии более 400,4 кг/м (25,0 фунт/фут).
6. Способ по п. 5, в котором внутренний донор электронов содержит 5-трет-бутил-3-метил-1,2-фенилендибензоат.
7. Способ по п. 6, в котором композиция катализатора содержит композицию прокатализатора со средним размером частиц D(50) от 10 до 15 мкм.
8. Способ по п. 6, в котором композиция катализатора содержит композицию прокатализатора со средним размером частиц D(50) от 25 до 30 мкм.